(57)【要約】      （修正有）【課題】液晶表示装置の色純度を向上させ、輝度を補償することができるフィルムおよびこれを含む液晶表示装置を提供する。【解決手段】特定の波長帯域を吸収する吸収染料と、特定の波長帯域を吸収して発光する蛍光染料の組み合わせを液晶表示装置の粘着層またはコーティング層内に導入することにより、ＲＧＢの波長以外の不要な波長をカットして改良されたカラーガモットと色純度を有する液晶表示装置を提供することができる。【選択図】図３Ａ
2016090998.tif 000002
【特許請求の範囲】
【請求項１】
バックライトユニットおよび液晶パネルを含む液晶表示装置において、
前記バックライトユニット、液晶パネル、またはその両方が、その構成の中に一つ以上のコーティング層または粘着層を備え、
上記一つ以上のコーティング層または粘着層が、特定の波長帯域を吸収する1種以上の吸収染料及び特定の波長帯域を吸収して発光する1種以上の蛍光染料を、前記一つ以上のコーティング層または粘着層のいずれか１つの同一層内に一緒に含むか、または互いに異なる層内にそれぞれ含むことを特徴とする、液晶表示装置。
【請求項２】
前記吸収染料がＲＧＢ以外の主吸収波長帯域を有し、
前記蛍光染料がＲＧＢ以外の主吸収波長帯域、およびＲＧＢに該当する主発光波長帯域を有することを特徴とする、請求項１に記載の液晶表示装置。
【請求項３】
前記吸収染料が３８０ｎｍ〜４３０ｎｍ、４８０ｎｍ〜５１０ｎｍまたは５６０ｎｍ〜６００ｎｍの主吸収波長帯域を持って、
前記蛍光染料が３８０ｎｍ〜４３０ｎｍ、４８０ｎｍ〜５１０ｎｍまたは５６０ｎｍ〜６００ｎｍの主吸収波長帯域、および４３０ｎｍ〜４８０ｎｍ、５１０ｎｍ〜５８０ｎｍまたは６００ｎｍ〜６５０ｎｍの主発光波長帯域を有することを特徴とする、請求項１に記載の液晶表示装置。
【請求項４】
前記吸収染料が、ヒドロキシベンゾトリアゾール（ＨＢ）系、トリスレゾルシノールトリアジンクロモフォア（ＴＲＴＣ）系、ヒドロキシフェニルベンゾトリアゾールクロモフォア（ＨＢＣ）系、ピロールメチン（ＰＭ）系、ローダミン（ＲＨ）系、ボロンジピロメテン（ＢＯＤＩＰＹ）系、テトラアザポルフィリン（ＴＡＰ）系、スクアリン（ＳＱ）系およびシアニン（ＣＹ）系の吸収染料からなる群より選択され、
前記蛍光染料が、アントラセン系、アントラキノン系、アリールメチン系、アゾ系、アゾメチン系、ビマン系、クマリン系、１，５―ジアザビシクロ［３.３．０］オクタジエン系、ジケトピロール系、ナフタレノールイミン系、ナフタルイミド系、ペリレン系、フェノールフタレイン系、ピロールメチン系、パイラン系、パイレン系、ポルフィセン系、ポルフィリン系、キナクリドン系、ローダミン系、ルブリン系およびスチルベン系の蛍光染料からなる群より選択されることを特徴とする、請求項１に記載の液晶表示装置。
【請求項５】
前記１種以上の吸収染料がヒドロキシベンゾトリアゾール系、シアニン系、およびテトラアザポルフィリン系の吸収染料の組合せであり
前記１種以上の蛍光染料がフェリルレン系、ピロールメチン系、パイラン系およびクマリン系の蛍光染料の組み合わせであることを特徴とする、請求項１に記載の液晶表示装置。
【請求項６】
前記吸収染料が前記コーティング層または粘着層の重量を基準に、０．０１重量％〜１０重量％の量で使用され、
前記蛍光染料が前記コーティング層または粘着層の重量を基準に、０．０１重量％〜１０重量％の量で使用されることを特徴とする、請求項１に記載の液晶表示装置。
【請求項７】
前記液晶パネルは、上偏光板、第１粘着層、液晶セル、第２粘着層および下偏光板を順次含み、
前記第１粘着層及び第２粘着層は、特定の波長帯域を吸収する１種以上の吸収染料および特定の波長帯域を吸収して発光する１種以上の蛍光染料を、前記第１粘着層及び第２粘着層のいずれか１つの層内に含むか、または、これらのそれぞれの層内に分けて含むことを特徴とする、請求項１に記載の液晶表示装置。
【請求項８】
前記バックライトユニットは、二重輝度向上フィルム（ＤＢＥＦ）または上拡散板、水平プリズムシート、垂直プリズムシート、下拡散板、導光板および反射板を順次含み、
前記二重輝度向上フィルム、または上拡散板の一面または両面、前記水平プリズムシートの一面または両面、前記垂直プリズムシートの一面または両面、前記下拡散板の一面または両面、そして前記反射板の一面のいずれか１つ以上の位置にコーティング層を有し、
前記1つ以上のコーティング層は、特定の波長帯域を吸収する１種以上の吸収染料および特定の波長帯域を吸収して発光する１種以上の蛍光染料を、前記１つ以上のコーティング層のいずれか１つの同一層内に含むか、または互いに異なる層内にそれぞれ含むことを特徴とする、請求項１に記載の液晶表示装置。
【請求項９】
前記コーティング層および粘着層は、２μｍ〜１００μｍの厚さを有することを特徴とする、請求項１に記載の液晶表示装置。
【請求項１０】
感圧性粘着剤と、
特定の波長帯域を吸収する１種以上の吸収染料と、
特定の波長帯域を吸収して発光する１種以上の蛍光染料とを含む、
液晶表示装置用色純度の向上および輝度補償フィルム。
【請求項１１】
バインダー樹脂と、
特定の波長帯域を吸収する１種以上の吸収染料と、
特定の波長帯域を吸収して発光する１種以上の蛍光染料とを含む、
液晶表示装置用色純度の向上および輝度補償フィルム。
【請求項１２】
前記吸収染料が、ヒドロキシベンゾトリアゾール系、トリスレゾルシノールトリアジンクロモフォア系、ヒドロキシフェニルベンゾトリアゾールクロモフォア系、ピロールメチン系、ローダミン系、ボロンジピロメテン系、テトラアザポルフィリン系、スクアリン系およびシアニン系の吸収染料からなる群より選択され、
前記蛍光染料が、アントラセン系、アントラキノン系、アリールメチン系、アゾ系、アゾメチン系、ビマン系、クマリン系、１，５−ジアザビシクロ［３.３．０］オクタジエン系、ジケトピロール系、ナフタレノールイミン系、ナフタルイミド系、ペリレン系、フェノールフタレイン系、ピロールメチン系、パイラン系、パイレン系、ポルフィセン系、ポルフィリン系、キナクリドン系、ローダミン系、ルブリン系およびスチルベン系の蛍光染料からなる群より選択されることを特徴とする、請求項１０または１１に記載の液晶表示装置用色純度の向上および輝度補償フィルム。
【発明の詳細な説明】
【技術分野】
【０００１】
本発明は、液晶表示装置用色純度の向上および輝度補償フィルム、並びにこれを備える液晶表示装置に関するものである。
【背景技術】
【０００２】
従来は、４０インチ（ｉｎｃｈ）代のテレビが主流であったが、今では５０インチ代、さらには６０インチ代のテレビを購入する消費者も多く増えた。このようなサイズ競争が終わると、解像度競争が始まった。１年前までは、ＦＨＤ（ｆｕｌｌ  ＨＤ）級であれば高級モデルに属したものだったが、今やＵＨＤ（ｕｌｔｒａ  ＨＤ）のものが市場で急速に広がっている。
【０００３】
最近のディスプレイ市場は、大面積、高解像度の競争から色感競争へと進化している。このような理由から最近では、優れた色感を有するディスプレイ製造に対する競争が台頭している。
【０００４】
液晶表示装置（ｌｉｑｕｉｄ  ｃｒｙｓｔａｌ  ｄｉｓｐｌａｙ、ＬＣＤ）は、液晶（ｌｉｑｕｉｄ ｃｒｙｓｔａｌ）の光学的特性を利用して画像を表示するが、画像を表示する液晶パネルが自体発光をしない非発光型素子であるため、液晶パネルと一緒にその背面に配置され、液晶パネルに光を供給するバックライトユニット（ｂａｃｋ―ｌｉｇｈｔ  ｕｎｉｔ）を含む構造を有する。
【０００５】
液晶表示装置は、他の表示装置に比べ厚さが薄く、重さが軽く、消費電力が少なく、駆動電圧が低いという利点を有する反面、色感の面では、他の表示装置に比べてやや劣る。今は消えつつあるＣＲＴの場合は、色再現率がＮＴＳＣ（National Television System Committee）規格の８０％に達し、ＰＤＰ（Plasma Display Panel）もまたＮＴＳＣ９０％レベルの製品が最近まで発売された。そして、次世代ディスプレイとして脚光を浴びている有機発光ダイオード（ＯＬＥＤ）の場合は、ＮＴＳＣの１００％まで達成可能である。しかし、ＬＣＤ  ＴＶはＮＴＳＣ７２％レベルである。
【０００６】
よって、低迷しているディスプレイ市場を克服するためには、このようなＬＣＤの欠点を改善する必要がある。
【０００７】
特に、従来のＬＣＤの色純度を向上させる技術、および色純度の向上により発生し得る輝度低下を補償することができる新しい技術が求められている。
【発明の概要】
【発明が解決しようとする課題】
【０００８】
したがって、本発明の目的は、光源から出る純粋なＲＧＢ波長は最大限透過させながらもＲＧＢ波長以外の不要な波長を遮断することにより、液晶表示装置の色純度を向上させ、輝度の低下を補償することができるフィルム、およびこれを含む液晶表示装置を提供することである。
【課題を解決するための手段】
【０００９】
前記目的を達成するために本発明は、バックライトユニットおよび液晶パネルを含む液晶表示装置において、前記バックライトユニット、液晶パネル、またはその両方が、その構成の中で一つ以上のコーティング層または粘着層を備え、前記一つ以上のコーティング層または粘着層が、特定の波長帯域を吸収する１種以上の吸収染料および特定の波長帯域を吸収して発光する１種以上の蛍光染料を、前記一つ以上のコーティング層または粘着層のうちのいずれかの同一層内に含むか、または互いに異なる層内にそれぞれ含むことを特徴とする、液晶表示装置を提供する。
【００１０】
また、本発明は、感圧性粘着剤と、特定の波長帯域を吸収する１種以上の吸収染料と、特定の波長帯域を吸収して発光する１種以上の蛍光染料とを含む、液晶表示装置用色純度の向上および輝度補償フィルムを提供する。
【００１１】
さらに、本発明は、バインダー樹脂と、特定の波長帯域を吸収する１種以上の吸収染料と、特定の波長帯域を吸収して発光する１種以上の蛍光染料とを含む、液晶表示装置用色純度の向上や輝度補償フィルムを提供する。
【発明の効果】
【００１２】
本発明によると、特定の波長帯域を吸収する吸収染料の組合せと、特定の波長帯域を吸収して発光する蛍光染料の組合せとを、液晶表示装置の粘着層またはコーティング層内に導入して製造した液晶表示装置用の色純度向上フィルムを利用することにより、光源から出る純粋なＲＧＢの波長は最大限透過させながらも、ＲＧＢ波長以外の不要な波長を遮断してカラーガモット（ｇａｍｕｔ）を向上させ、この過程で発生し得る輝度の低下を補償し、これにより、色純度および輝度が向上された液晶表示装置を製造することができる。また、本発明に係る色純度向上フィルムは、その位置を自在に移動させることにより、ディスプレイの特性に応じて色純度の向上おおび輝度補償効果を最大限にすることができる。
【図面の簡単な説明】
【００１３】
【図１】図１は、一般的な液晶表示装置の構造を示した模式図である。
【図２Ａ】図２Ａは、二重輝度向上フィルムの構造を示した模式図である。
【図２Ｂ】図２Ｂは、拡散フィルムの構造を示した模式図である。
【図２Ｃ】図２Ｃは、水平プリズムシートの構造を示した模式図である。
【図２Ｄ】図２Ｄは、反射板の構造を示した模式図である。
【図３Ａ】図３Ａは、実施例１の液晶表示装置の構造を示した模式図である。
【図３Ｂ】図３Ｂは、実施例２の液晶表示装置の構造を示した模式図である。
【図３Ｃ】図３Ｃは、比較例１の液晶表示装置の構造を示した模式図である。
【図３Ｄ】図３Ｄは、比較例２の液晶表示装置の構造を示した模式図である。
【図３Ｅ】図３Ｅは、比較例３の液晶表示装置の構造を示した模式図である。
【図４Ａ】図４Ａは、実施例１の液晶表示装置の発光強度の変化を示したものである。
【図４Ｂ】図４Ｂは、実施例２の液晶表示装置の発光強度の変化を示したものである。
【図４Ｃ】図４Ｃは、比較例１の液晶表示装置の発光強度の変化を示したものである。
【図４Ｄ】図４Ｄは、比較例２の液晶表示装置の発光強度の変化を示したものである。
【図４Ｅ】図４Ｅは、比較例３の液晶表示装置の発光強度の変化を示したものである。
【発明を実施するための形態】
【００１４】
以下、本発明を詳細に説明する。
本発明の液晶表示装置は、バックライトユニットと液晶パネルを含み、前記バックライトユニット、液晶パネル、またはその両方が、その構成の中に一つ以上のコーティング層または粘着層を備え、前記一つ以上のコーティング層または粘着層が、特定の波長帯域を吸収する１種以上の吸収染料および特定の波長帯域を吸収して発光する１種以上の蛍光染料を、前記一つ以上のコーティング層または粘着層のうちいずれか１つの同一層内に含むか、または互いに異なる層内にそれぞれ含むことを特徴とする。
【００１５】
本発明によると、特定の波長帯域を１つ以上選択的に吸収する染料の組み合わせおよび特定の波長帯域を吸収して発光する蛍光染料の組み合わせを液晶表示装置の粘着層またはコーティング層内に導入することにより、光源から出る純粋なＲＧＢ波長は最大限透過させながらも、ＲＧＢの波長以外の不要な波長を遮断してカラーガモットを向上させ、この過程で発生し得る輝度の低下を補償して、これにより、色純度および輝度を向上することができる。
【００１６】
一般的な液晶表示装置の構造の一例を図１に示した。図１を参照すると、液晶パネル（１０）は、上偏光板（１０１）、第１粘着層（１０２）、液晶セル（１０３）、第２粘着層（１０４）および偏光板（１０５）を順次積層された形態で含み、バックライトユニット（２０）は、二重輝度向上フィルム（dual brightness enhancement film；ＤＢＥＦ）または上拡散板（２０１）、水平プリズムシート（２０２）、垂直プリズムシート（２０３）、下拡散板（２０４）、導光板（２０５）、反射板（２０６）を順次含む。
【００１７】
図２Ａ〜２Ｄを参照すると、二重輝度向上フィルム（２１１）は、多層の構造を持つことができ（図示せず）、上拡散板または下拡散板として使用される拡散フィルム（２２１）は、拡散フィルム基材（２２１−３）の一面に第1ビーズ（２２１−１）を有する拡散コーティング層（２２１−２）が備えられ、反対面に第２ビーズ（２２１−５）を有する隠蔽コーティング層（２２１−４）を備えることができる。また、水平プリズムシート（２０２）は、プリズムシート基材（２０２−２）の一面にプリズムパターン層（２０２−１）が備えられ、反対面に第３ビーズ（２０２−４）を有する背面コーティング層（２０２−３）が備えることができる。垂直プリズムシートも上記水平プリズムシート（２０２）と同一または類似の層の構成を有することができる。また、反射板（２０６）は、反射板基材（２０６−３）の一面に第４ビーズ（２０６−１）を有する前面コーティング層（２０６−２）が備えることができる。
【００１８】
しかし、本発明の液晶表示装置は、上述の構造に限定されず、必要に応じて多様に変形可能である。
【００１９】
特に、前記バックライトユニット（２０）は、以下のような積層構造を含むことができる。
【００２０】
ｉ）上拡散板／水平プリズムシート／垂直プリズムシート／下拡散板
ｉｉ）上拡散板／水平プリズムシート／垂直プリズムシート
ｉｉｉ）二重輝度向上フィルム/水平プリズムシート／垂直プリズムシート
ｉｖ）マイクロレンズフィルム（ＭＬＦ）／水平プリズムシート／垂直プリズムシート
ｖ）上拡散板／水平プリズムシート／垂直プリズムシート
【００２１】
液晶表示装置の基本原理を見ると、光源から出た光が導光板を経て液晶パネルの方向に出射され、光拡散板を通りながら面に対する垂直／水平方向に拡散される。光拡散板から出た光は、その後プリズムシートを通過することにより出光面の正面以外の方向に出ることが防止され、光指向性が向上して視野角が狭くなることにより、バックライトの出光面正面方向への輝度が増大される。このとき、バックライトユニット内に二重輝度向上フィルムのような、別のシートを使用することにより、光リサイクリング（ｒｅｃｙｃｌｉｎｇ）によって輝度増大を最大限にすることができる
本発明によると、前記バックライトユニット、液晶パネルまたはその両方が、その構成の中に特定の波長帯域を吸収する１種以上の吸収染料および／または特定の波長帯域を吸収して発光する１種以上の蛍光染料を含むコーティング層または粘着層を備える。
【００２２】
例えば、液晶パネルは、その構成層のうち前記第１粘着層及び第２粘着層が、特定の波長帯域を吸収する１種以上の吸収染料および特定の波長帯域を吸収して発光する１種以上の蛍光染料を、前記第１粘着層及び第２粘着層のいずれかの層内に含むか、またはこれらのそれぞれの層内に分けて含むことができる。
【００２３】
また、バックライトユニットは、その構成層のうちの二重輝度向上フィルムまたは上拡散板の一面または両面、水平プリズムシートの一面または両、垂直プリズムシートの一面または両面、下拡散板の一面または両面、そして、反射の一面（すなわち、導光板の対向面）のいずれか1つ以上の位置にコーティング層を有し、前記1つ以上のコーティング層が、特定の波長帯域を吸収する1種以上の吸収染料および特定の波長帯域を吸収して発光する1種以上の蛍光染料を、上記いずれか１つ以上のコーティング層のうちいずれかの同一層内に含むか、または、互いに異なる層内にそれぞれ含むことができる。
【００２４】
上記吸収染料と蛍光染料を同時に含有する粘着層またはコーティング層のことを色純度向上および輝度補償フィルムと称し、このような色純度向上フィルムの位置、特にコーティング層の位置に応じて、液晶表示装置の発光色純度および輝度損失が異なってくるので、必要に応じてその位置を適切に調節することができる。
【００２５】
また、本発明に使用される吸収染料は、主吸収波長帯域がＲＧＢ以外の波長帯域の吸収染料の少なくとも１つ以上の組み合わせであってもよい。
【００２６】
例えば、本発明に使用される吸収染料は、ＲＧＢ以外の波長帯域として４３０ｎｍ以下（例えば、３８０ｎｍ〜４３０ｎｍ）、４８０ｎｍ〜５１０ｎｍまたは５６０ｎｍ〜６００ｎｍの主吸収波長帯域を持つことができ、このような吸収染料を少なくとも１つ以上組み合わせて使用することができる。
【００２７】
具体的な例として、（ｉ）波長３８０ｎｍ〜４３０ｎｍを遮蔽する吸収染料としては、ヒドロキシベンゾトリアゾール（ｈｙｄｒｏｘｙｂｅｎｚｏｔｒｉａｚｏｌｅ、ＨＢ）系、トリスレゾルシノールトリアジンクロモフォア（ｔｒｉｓ−ｒｅｓｏｒｃｉｎｏｌ−ｔｒｉａｚｉｎｅ  ｃｈｒｏｍｏｐｈｏｒｅ、ＴＲＴＣ）系、およびヒドロキシフェニルベンゾトリアゾールクロモフォア（ｈｙｄｒｏｘｙｌｐｈｅｎｙｌ−ｂｅｎｚｏｔｒｉａｚｏｌｅｃｈｒｏｍｏｐｈｏｒｅ、ＨＢＣ）系吸収染料を、（ｉｉ）波長４８０ｎｍ〜５１０ｎｍを遮蔽する吸収染料としては、ピロールメチン（ｐｙｒｒｏｌｅ ｍｅｔｈｉｎｅ、ＰＭ）系、ローダミン（ｒｈｏｄａｍｉｎｅ、ＲＨ）系、およびボロンジピロメテン（ｂｏｒｏｎ  ｄｉｐｙｒｒｏｍｅｔｈｅｎｅ、ＢＯＤＩＰＹ）系吸収染料を、（ｉｉｉ）波長５６０ｎｍ〜６００ｎｍを遮蔽する吸収染料としては、テトラアザポルフィリン（ｔｅｔｒａａｚａ  ｐｏｒｐｈｙｒｉｎ、ＴＡＰ）系、スクアリン（ｓｑｕａｒｉｎｅ、ＳＱ）系、シアニン（ｃｙａｎｉｎｅ、ＣＹ）系の吸収染料を挙げることができる。
【００２８】
好ましくは、ヒドロキシベンゾトリアゾール系、ピロールメチン系、ローダミン系、シアニン系、およびテトラアザポルフィリン系の吸収染料からなる群より選ばれる２種以上の吸収染料の組み合わせを用いることができ、より好ましくは、ヒドロキシベンゾトリアゾール系、シアニン系、およびテトラアザポルフィリン系の吸収染料の組み合わせを用いることができる。
【００２９】
また、本発明に使用される蛍光染料は、主吸収波長帯域がＲＧＢ以外の波長帯域であり、主発光波長帯域がＲＧＢに該当する波長帯域である蛍光染料の少なくとも１つ以上の組み合わせであってもよい。
【００３０】
例えば、本発明に使用される蛍光染料は、ＲＧＢ以外の波長帯域として、４３０ｎｍ以下（例えば、３８０ｎｍ〜４３０ｎｍ）、４８０ｎｍ〜５１０ｎｍまたは５６０ｎｍ〜６００ｎｍの主吸収波長帯域を持って、ＲＧＢに該当する波長帯域として４３０ｎｍ〜４８０ｎｍ、５１０ｎｍ〜５８０ｎｍまたは６００ｎｍ以上（例えば、６００ｎｍ〜６５０ｎｍ）の主発光波長帯域を持つことができ、このような蛍光染料を少なくとも１つ以上組み合わせて使用することができる。
【００３１】
具体的な例として、上記蛍光染料としては、アントラセン（ａｎｔｈｒａｃｅｎｅ）系、アントラキノン（ａｎｔｈｒａｑｕｉｎｏｎｅ）系、アリールメチン（ａｒｙｌｍｅｔｈｉｎｅ）系、アゾ（ａｚｏ）系、アゾメチン（ａｚｏｍｅｔｈｉｎｅ）系、ビマン（ｂｉｍａｎｅ）系、クマリン（ｃｏｕｍａｒｉｎ）系、１，５−ジアザビシクロ［３.３．０］オクタジエン（１，５−ｄｉａｚａｂｉｃｙｃｌｏ［３.３．０］ｏｃｔａｄｉｅｎｅ）系、ジケトピロール（ｄｉｋｅｔｏ−ｐｙｒｒｏｌｅ）系、ナフタレノールイミン（ｎａｐｈｔｈａｌｅｎｏｌ−ｉｍｉｎｅ）系、ナフタルイミド（ｎａｐｈｔｈａｌｉｍｉｄｅ）系、ペリレン（ｐｅｒｙｌｅｎｅ）系、フェノールフタレイン（ｐｈｅｎｏｌｐｈｔｈａｌｅｉｎ）系、ピロールメチン（ｐｙｒｒｏｌｅ  ｍｅｔｈｉｎｅ）系、パイラン（ｐｙｒａｎ）系、パイレン（ｐｙｒｅｎｅ）系、ポルフィセン（ｐｏｒｐｈｙｃｅｎｅ）系、ポルフィリン（ｐｏｒｐｈｙｒｉｎ）系、キナクリドン（ｑｕｉｎａｃｒｉｄｏｎｅ）系、ローダミン（ｒｈｏｄａｍｉｎｅ）系、ルブリン（ｒｕｂｒｅｎｅ）系、およびスチルベン（ｓｔｉｌｂｅｎｅ）系の蛍光染料を挙げることができる。
【００３２】
好ましくは、ペリレン（ｐｅｒｙｌｅｎｅ）系、アゾ（ａｚｏ）系、ピロールメチン（ｐｙｒｒｏｌｅ  ｍｅｔｈｉｎｅ）系、パイラン（ｐｙｒａｎ）系およびクマリン（ｃｏｕｍａｒｉｎ）系の蛍光染料からなる群より選ばれた２種以上の蛍光染料の組み合わせを使用することができ、
より好ましくは、ペリレン（ｐｅｒｙｌｅｎｅ）系、ピロールメチン（ｐｙｒｒｏｌｅ ｍｅｔｈｉｎｅ）系、パイラン（ｐｙｒａｎ）系およびクマリン（ｃｏｕｍａｒｉｎ）系蛍光染料の組み合わせを使用することができる。
【００３３】
したがって、本発明は、感圧性粘着剤、特定の波長帯域を吸収する１種以上の吸収染料、および特定の波長帯域を吸収して発光する１種以上の蛍光染料を含む、液晶表示装置用色純度の向上および輝度補償フィルムを提供する。この際、前記色純度向上および輝度補償フィルムは、液晶表示装置において粘着層として提供されてもよい。
【００３４】
また、本発明は、バインダー樹脂、特定の波長帯域を吸収する１種以上の吸収染料、および特定の波長帯域を吸収して発光する１種以上の蛍光染料を含む、液晶表示装置用色純度の向上および輝度補償フィルムを提供する。この際、前記色純度向上および輝度補償フィルムは、液晶表示装置においてコーティング層として使用されてもよい。
【００３５】
上記吸収染料は、前記色純度向上および輝度補償フィルム（すなわち、粘着層またはコーティング層）の重量を基準に、０．０１重量％〜１０重量％、好ましくは０．０５重量％〜７重量％の量で使用することができる。
【００３６】
また、上記蛍光染料は、前記色純度向上および輝度補償フィルム（すなわち、粘着層またはコーティング層）の重量を基準に、０．０１重量％〜１０重量％、好ましくは０．０５重量％〜７重量％の量で使用することができる。
【００３７】
また、前記フィルム内の前記吸収染料：蛍光染料の重量比は、０．１：１００から１００：０．１まで可能である。
【００３８】
粘着層（第１粘着層、第２粘着層）に使用される感圧性粘着剤の例としては、アクリル系、ウレタン系、エポキシ系、およびシリコーン系粘着剤からなる群より選ばれた１種以上の粘着剤を挙げることができ、好ましくは、アクリル系粘着剤であってよい。例えば、粘着層は、上偏光板および下偏光板の一面または両面にウェットコーティングにより形成されてもよく、粘着層の厚さは２μｍ〜１００μｍ、５μｍ〜１００μｍ、好ましくは１５μｍ〜２５μｍであってよい。
【００３９】
コーティング層に使用されるバインダー樹脂の例としては、ポリエステル系、アクリル系、ポリウレタン系、メラミン系、ポリビニルアルコール系およびオキサゾリン系のバインダー樹脂からなる群より選ばれた１種以上の樹脂を挙げることができ、好ましくは、アクリル系バインダー樹脂であってよい。例えば、コーティング層は、二重輝度向上フィルム、または上拡散板の一面または両面に、水平プリズムシートの一面または両面に、垂直プリズムシートの一面または両面に、下拡散板の一面または両面に、そして反射板の一面（つまり導光板の対向面）にウェットコーティングにより形成されてもよく、コーティング層の厚さは１μｍ〜１００μｍ、２μｍ〜１００μｍ、好ましくは２μｍ〜１５μｍであってよい。
【００４０】
必要に応じて、上記粘着層およびコーティング層は、ＵＶ光の遮断のために紫外線遮断剤をさらに含むことができる。使用される紫外線遮断剤は、４３０ｎｍ以下の光を吸収（遮蔽）するものであって、ヒドロキシベンゾトリアゾール（ＨＢ、hydroxy benzotriazole）系、トリスレゾルシノールトリアジンクロモフォア（ＴＲＴＣ、tris-resorcinol-triazine chromophore）系、またはヒドロキシフェニルベンゾトリアゾールクロモフォア（ＨＢＣ、hydroxylphenyl‐benzotriazole chromophore）系の吸収染料であってよく、単独、または２種以上を混合して使用することができる。粘着層およびコーティング層は、前記紫外線遮断剤を粘着層またはコーティング層の重量を基準に０．０１重量％〜１０重量％、好ましくは０．０５重量％〜７重量％の量で含むことができる。
【００４１】
本発明に係る色純度向上フィルムの光透過率は、液晶表示装置の輝度範囲に応じて調整することができるが、通常は３０％〜９０％、好ましくは５０％〜９０％の可視光透過率の範囲を有する。
【００４２】
本発明の液晶表示装置を構成するバックライトユニットおよび液晶パネルそれぞれの構成層は、当業界で通常許容される材質、厚さ、形状などを持つことができ、必要に応じて多様に変形可能である。
【００４３】
このように、本発明に係る色純度の向上および輝度補償フィルムを含む液晶表示装置は、光源から出る純粋なＲＧＢ波長は最大限透過させながらＲＧＢの波長以外の不要な波長をカットして、改良されたカラーガモットおよび輝度を提供することができ、色純度の向上および輝度補償フィルムの位置を自在に移動させることにより、ディスプレイの特性に応じて色純度の向上および輝度補償効果を極大化することができる
以下、本発明を下記の実施例によりさらに詳細に説明する。ただし、下記の実施例は本発明を例示するためのもので、本発明の範囲がこれらだけに限定されるものではない。
【００４４】
（実施例１）
アクリルバインダー樹脂としてＳｏｋｅｎ社のＧＳ１０００を３５重量部、溶媒としてメチルエチルケトン（ＭＥＫ）を５０重量部、およびビーズとしてＳｏｋｅｎ社のＭＸ−５００を１５重量部混合した後、これに吸収染料としてエスケーケミカル社のＳＫ−ｄ５９３を上記混合物１００重量部に対して０．１重量部の量で添加して吸収染料含有のコーティング組成物を製造した。拡散フィルムの一面に、上記吸収染料含有コーティング組成物を、メイヤーバー（Ｍａｙｅｒ  ｂａｒ）を用いてコーティングし、乾燥および硬化して吸収染料が含有された隠蔽コーティング層を厚さ５μｍに形成した。
【００４５】
一方、アクリルバインダー樹脂としてＳｏｋｅｎ社のＧＳ１０００を３５重量部と、溶媒としてメチルエチルケトン（ＭＥＫ）を５０重量部、およびビーズとしてＳｏｋｅｎ社のＭＸ−１０００を１５重量部混合した後、これに蛍光染料としてエスケーケミカル社のＦＬ５６０を上記混合物１００重量部に対して０．１重量部の量で添加して、蛍光染料含有コーティング組成物を製造した。先に隠蔽コーティング層が形成された拡散フィルムの反対面に、上記蛍光染料含有コーティング組成物を、メイヤーバー（Ｍａｙｅｒ  ｂａｒ）を用いてコーティングし、乾燥および硬化して蛍光染料が含有された拡散コーティング層を厚さ１５μｍに形成した。
【００４６】
上記得られた拡散フィルムを上拡散板として、隠蔽コーティング層が水平プリズムシートを向くよう、市販の液晶表示装置に導入して本発明の液晶表示装置を製造した（図３Ａ参照）。
【００４７】
（実施例２）
前記実施例１と同じ方法で吸収染料含有コーティング組成物を製造した後、拡散フィルムの一面に吸収染料が含有された隠蔽コーティング層を形成した。隠蔽コーティング層が形成された拡散フィルムの反対面には、前記実施例１と同じ方法で拡散コーティング層を形成するが、実施例１とは異なり、拡散コーティング層に蛍光染料を添加しなかった。
【００４８】
また、上記実施例１と同じ方法で蛍光染料含有コーティング組成物を製造した後、水平プリズムシートのプリズムが形成されていない面に、前記蛍光染料含有コーティング組成物を、メイヤーバー（Ｍａｙｅｒｂａｒ）を用いてコーティングし、乾燥および硬化して蛍光染料が含有された背面コーティング層を厚さ５μｍに形成した。
【００４９】
上記得られた拡散フィルムを上拡散板にして、上記の得られた水平プリズムシートを用いるが、上記拡散フィルムの隠蔽コーティング層が、上記水平プリズムシートを向くように、また、上記水平プリズムシートの背面コーティング層が垂直プリズムシートを向くように、市販されている液晶表示装置に導入して本発明の液晶表示装置を製造した（図３Ｂ参照）。
【００５０】
（比較例１）
前記実施例１と同じ方法で拡散フィルムの拡散コーティング層と隠蔽コーティング層を形成するが、実施例１とは異なり、拡散コーティング層と隠蔽コーティング層は、吸収染料や蛍光染料のいずれも添加しなかった。
【００５１】
上記得られた拡散フィルムを上拡散板にして、隠蔽コーティング層が水平プリズムシートを向くように、市販されている液晶表示装置に導入して、本発明の液晶表示装置を製造した（図３Ｃ参照）。
【００５２】
（比較例２）
前記実施例１と同じ方法で吸収染料含有コーティング組成物を製造した後、拡散フィルムの一面に吸収染料が含有された隠蔽コーティング層を形成した。隠蔽コーティング層が形成された拡散フィルムの反対面には、前記実施例1と同じ方法で拡散コーティング層を形成するが、実施例１とは異なり、拡散コーティング層に蛍光染料を添加しなかった。
【００５３】
その結果、得られた拡散フィルムを上拡散板にして、隠蔽コーティング層が水平プリズムシートを向くように、市販の液晶表示装置に導入して本発明の液晶表示装置を製造した（図３Ｄを参照）。
【００５４】
（比較例３）
前記実施例１と同じ方法で蛍光染料含有コーティング組成物を製造した後、拡散フィルムの一面に蛍光染料が含有された拡散コーティング層を形成した。拡散コーティング層が形成された拡散フィルムの反対面には、上記実施例１と同じ方法で隠蔽コーティング層を形成するが、実施例１とは異なり、隠蔽コーティング層に吸収染料を添加しなかった。
【００５５】
その結果、得られた拡散フィルムを上拡散板にし、隠蔽コーティング層が水平プリズムシートを向くように、市販の液晶表示装置に導入して本発明の液晶表示装置を製造した（図３Ｅ参照）。
【００５６】
（実験例）
前記実施例および比較例で製造した液晶表示装置について、ラジオメーター（ｒａｄｉｏｍｅｔｅｒ、ＣＳ−２０００；ミノルタ（Ｍｉｎｏｌｔａ）社）を用いてスペクトルの変化および特性を測定し、その結果を下記表1、および図４Ａ〜４Ｅにそれぞれ示した。下記表１においてカラーガモットは、色再現面積を示す。
【００５７】
【表１】
2016090998.tif 000003
【００５８】
上記表１および図４Ａ〜４Ｅから分かるように、本発明による色純度の向上および輝度補償フィルムを含む実施例の液晶表示装置は、向上したカラーガモットおよび色純度を提供しながらも、優れた輝度を示すことが分かる。
【符号の説明】
【００５９】
１０        液晶パネル
２０        バックライトユニット
１０１      上偏光板
１０２      第１粘着層、
１０３      液晶セル
１０４      第２粘着層
１０５      下片光板
２０１      二重輝度向上フィルム（ＤＢＥＦ）または上拡散板
２０２      水平プリズムシート
２０２−１  プリズムパターン層、
２０２−２  プリズムシート基材
２０２−３  背面コーティング層、
２０２−４  第３ビーズ
２０３      垂直プリズムシート、
２０４      下拡散板
２０５      導光板、
２０６      反射板
２０６−１  第４ビーズ
２０６−２  前面コーティング層
２０６−３  反射板基材
２１１      二重輝度向上フィルム
２２１      拡散フィルム、
２２１−１  第１ビーズ
２２１−２  拡散コーティング層
２２１−３  基材
２２１−４  隠蔽コーティング層
２２１−５  第２ビーズ
【図１】
2016090998.tif 000004
【図２Ａ】
2016090998.tif 000005
【図２Ｂ】
2016090998.tif 000006
【図２Ｃ】
2016090998.tif 000007
【図２Ｄ】
2016090998.tif 000008
【図３Ａ】
2016090998.tif 000009
【図３Ｂ】
2016090998.tif 000010
【図３Ｃ】
2016090998.tif 000011
【図３Ｄ】
2016090998.tif 000012
【図３Ｅ】
2016090998.tif 000013
【図４Ａ】
2016090998.tif 000014
【図４Ｂ】
2016090998.tif 000015
【図４Ｃ】
2016090998.tif 000016
【図４Ｄ】
2016090998.tif 000017
【図４Ｅ】
2016090998.tif 000018